(57)【要約】      （修正有）【課題】機械的耐性を維持し、見栄えの改善を付加しながら、従来の欠点を克服することができる素子を提供する。【解決手段】装飾物のためのパターン空洞を形成する少なくとも１つの凹部を有する本体１１を含む素子１０に関し、少なくとも１つの凹部が、改善された見栄えを備えた少なくとも１つの金属装飾物を備えた嵌め込み素子１０を形成するために、ガルバニ堆積物１６によって完全に充填される。素子１０は、少なくとも１つの金属装飾物を確実に固定するための装置を含み、この金属装飾物は、素子１０に対して少なくとも１つの装飾物の固定を改善するために、少なくとも１つの凹部と連通する。【選択図】図８
2013167628.tif 000002
【特許請求の範囲】
【請求項１】
装飾物（１３）のパターン空洞を形成する少なくとも１つの凹部（１２）を含む本体（１１，１８，１８’）を有する素子（１０）であって、前記少なくとも１つの凹部が、改善された見栄えを備えた少なくとも１つの金属装飾物（１３）の嵌め込み素子（１０）を形成するように、ガルバニ堆積物（１６）によって完全に充填される、素子（１０）において、
前記素子が、前記素子（１０）を貫通する少なくとも１つの穴（１４）を有する前記少なくとも１つの金属装飾物を確実に固定するための装置を含み、前記少なくとも１つの穴（１４）が、前記少なくとも１つの凹部（１２）と連通し、かつ、前記素子に対して前記少なくとも装飾物の固定を改善するように、前記ガルバニ堆積物（１６）で少なくとも部分的に充填されていることを特徴とする、素子（１０）。
【請求項２】
前記少なくとも１つの穴（１４）の直径が、前記少なくとも１つの凹部（１２）から遠ざかるにつれて、前記素子に対して前記ガルバニ堆積物（１６）を保持するように、フレア状に徐々に広がることを特徴とする、請求項１に記載の素子（１０）。
【請求項３】
前記ガルバニ堆積物（１６）が、前記少なくとも１つの穴（１４）を完全に充填することを特徴とする、請求項１または２に記載の素子（１０）。
【請求項４】
前記ガルバニ堆積物（１６）が、前記少なくとも１つの穴（１４）の端部の肩部（１９）を覆い、この端部が、前記本体（１８，１８’）に対して前記少なくとも１つの装飾物（１３）の任意移動を阻止するために、前記少なくとも１つの凹部（１２）と連通する端部と対向することを特徴とする、請求項３に記載の素子（１０）。
【請求項５】
前記ガルバニ金属堆積物（１６）が、金および／または銅および／または銀および／またはインジウムおよび／または白金および／またはパラジウムおよび／またはニッケルを含むことを特徴とする、請求項１〜４のいずれか１項に記載の素子（１０）。
【請求項６】
少なくとも１つの凹部（１２）の各々が、密着力を改善するために、８０μｍと２００μｍとの間で構成される深さを持つことを特徴とする、請求項１〜５のいずれか１項に記載の素子（１０）。
【請求項７】
前記本体（１１，１８，１８’）が、電気的に伝導性のセラミック材料から成ることを特徴とする、請求項１〜６のいずれか１項に記載の素子（１０）。
【請求項８】
前記本体（１１，１８，１８’）が、サーメットによって全面的にまたは部分的に形成されていることを特徴とする、請求項７に記載の素子（１０）。
【請求項９】
前記本体（１１，１８，１８’）が電気的に非伝導性であり、かつ、前記装飾物（１３）が、前記本体（１１，１８，１８’）と前記ガルバニ堆積物（１６）との間に実質的に５０ｎｍの少なくとも１つの電気的に伝導性の層（１５）をさらに含むことを特徴とする、請求項１〜８のいずれか１項に記載の素子（１０）。
【請求項１０】
前記本体（１１，１８，１８’）がジルコニアを主成分としたものから形成されていることを特徴とする、請求項９に記載の素子（１０）。
【請求項１１】
請求項１〜１０のいずれか１項による少なくとも１つの素子（１０）を含むことを特徴とする、時計（１）。
【請求項１２】
前記少なくとも１つの素子の本体（１１，１８，１８’）が、ケース（２）および／または腕輪（３）および／またはベゼル（４）および／または文字盤（５）および／またはクリスタルガラス（６）および／または押しボタン（７）および／またはクラウン（８）の全てまたは一部分を形成することを特徴とする、請求項１１に記載の時計（１）。
【請求項１３】
請求項１〜１０のいずれか１項による少なくとも１つの素子（１０）を含むことを特徴とする、宝飾品。
【請求項１４】
嵌め込み素子（１０）を作製するための方法（２１）であって、
ａ）本体（１１，１８，１８’）を形成するステップと、
ｂ）前記本体（１１，１８，１８’）の１つの表面（Ｆ）における少なくとも１つの凹部（１２）をエッチングするステップであって、少なくとも１つの凹部の各々が装飾物（１３）のためのパターン空洞を形成する、ステップと、
ｃ）固定装置を形成するために、前記本体（１１，１８，１８’）を貫通し、かつ、前記少なくとも１つの凹部（１２）と連通する少なくとも１つの穴（１４）をエッチングするステップと、
ｄ）前記少なくとも１つの凹部を完全に充填し、かつ前記少なくとも１つの穴を少なくとも部分的に充填するために、金属材料（１６）をガルバニ堆積するステップと、
ｅ）前記本体（１１，１８，１８’）の表面から全ての堆積物（１６）を除去するステップであって、その結果、前記堆積物が、前記少なくとも１つの凹部および前記少なくとも１つの穴の中空部においてのみ残される、ステップと、
を有する方法。
【請求項１５】
前記素子に対して前記ガルバニ堆積物（１６）を保持するために、前記少なくとも１つの穴（１４）の直径が、前記少なくとも１つの凹部（１２）から遠ざかるにつれて、フレア状に徐々に広がることを特徴とする、請求項１４に記載の方法（２１）。
【請求項１６】
ステップｄ）の間、前記金属堆積物（１６）が、前記少なくとも１つの穴（１４）を完全に充填することを特徴とする、請求項１４または１５に記載の方法（２１）。
【請求項１７】
ステップｄ）において、前記金属堆積物（１６）が、前記少なくとも１つの穴（１４）の端部の肩部を覆い、この端部が、前記本体（１８，１８’）に対して少なくとも１つの装飾物（１３）の任意移動を阻止するために、前記少なくとも１つの凹部（１２）と連通する端部と対向することを特徴とする、請求項１６に記載の方法（２１）。
【請求項１８】
前記本体（１１）が電気的に伝導性のセラミック材料から成ることを特徴とする、請求項１４〜１７のいずれか１項に記載の方法（２１）。
【請求項１９】
前記本体（１１，１８，１８’）が電気的に非伝導性のセラミック材料から成り、かつ、ステップｃ）とステップｄ）との間に、前記方法（２１）が、
ｆ）前記少なくとも１つの凹部および前記少なくとも１つの穴を含む表面（Ｆ）の全体にわたって、約５０ｎｍの少なくとも１つの電気的に伝導性の層（１５）を堆積するステップ、をさらに含むことを特徴とする、請求項１４〜１７のいずれか１項に記載の方法（２１）。
【請求項２０】
ステップｆ）が、無電解メッキまたは物理蒸着によって達成されることを特徴とする、請求項１９に記載の方法（２１）。
【請求項２１】
ステップａ）が焼結によって達成されることを特徴とする、請求項１８〜２０のいずれか１項に記載の方法（２１）。
【請求項２２】
ステップｂ）が、密着力を改善するために、８０μｍと２００μｍとの間で構成される深さでレーザを用いて達成されることを特徴とする、請求項１４〜２１のいずれか１項に記載の方法（２１）。
【請求項２３】
ステップｃ）が、前記少なくとも１つの凹部（１２）を受け入れるように意図された表面（Ｆ）と対向する表面（Ｐ）からビームの方向を合わせることでレーザによって達成されることを特徴とする、請求項１４〜２２のいずれか１項に記載の方法（２１）。
【請求項２４】
ステップｂ）とステップｃ）が逆になることを特徴とする、請求項１４〜２３のいずれか１項に記載の方法（２１）。
【請求項２５】
少なくとも１つの凹部１２の各々が、ステップｄ）の実行を容易にするために、連続なまたは少なくとも部分的に平坦化された表面（Ｒ）を含むことを特徴とする、請求項１４〜２４のいずれか１項に記載の方法（２１）。
【発明の詳細な説明】
【技術分野】
【０００１】
本発明は、少なくとも１つの金属装飾物の嵌め込み素子に関し、より具体的には、少なくとも１つの金属装飾物を確実に固定することのできる素子に関する。
【背景技術】
【０００２】
少なくとも部分的に合成サファイアを使用した腕時計のベゼルを形成することが知られているが、それは、例えば目盛または商標を形成するベゼルの真下の凹部にメッキされた堆積物を、透明であることによって、見せるためである。この構成は、堆積物を完全にサファイア部分で覆うことによって、いかなる機械的劣化からも堆積物を保護するという利点を持つ。しかしながら、この構成は装飾の存在を認識することが困難な場合がある。それは、堆積物の発色が変更されて伝わるためであり、しかしまた、サファイアと堆積物との間の濃淡の違いに起因するためでもある。
【発明の概要】
【発明が解決しようとする課題】
【０００３】
本発明の目的は、機械的耐性を維持すると共に改善された見栄えの利点を付加しながら、前述の欠点の全てまたは一部分を克服することである。
【課題を解決するための手段】
【０００４】
したがって、本発明は、装飾のパターン空洞を形成する少なくとも１つの凹部を有する本体を有する素子に関し、前記少なくとも１つの凹部は、改善された見栄えを備えた少なくとも１つの金属装飾物の嵌め込み素子を形成するために、ガルバニ堆積物によって完全に充填される。そして本発明は、前記素子を貫通する少なくとも１つの穴を含む前記少なくとも１つの金属装飾物を確実に固定するためのものであり、少なくとも１つの穴が、前記素子に対して前記少なくとも１つの装飾物の固定を可能とするために、前記少なくとも１つの凹部に連通し、かつ、前記ガルバニ堆積物で少なくとも部分的に充填されている、ことを特徴とする。
【０００５】
したがって、本発明によれば有利なことに、装飾物の美観が損なわれず耐久性が高い。
【０００６】
本発明の他の有利な特徴に従えば、
−  前記少なくも１つの穴の直径は、前記素子に対して前記ガルバニ堆積物を保持するように、直径が前記少なくとも１つの凹部から遠ざかるにつれて、フレア状に徐々に広がる。
−  ガルバニ堆積物は、前記少なくとも１つの穴を完全に充填する。
−  ガルバニ堆積物は、前記少なくとも１つの穴の端部での肩部を覆うが、この端部は、本体に対して少なくとも１つの装飾物の任意移動を阻止するために、前記少なくとも１つの凹部と連通する端部と対向している。
−  ガルバニ金属堆積物は、金および／または銅および／または銀および／またはインジウムおよび／または白金および／またはパラジウムおよび／またはニッケルを含む。
−  少なくとも１つの凹部の各々は、密着力を改善するために、８０μｍと２００μｍとの間で構成される深さを持つ。
−  本体は、サーメットのような電気的に伝導性のセラミック材料から成る。
−  本体は、ジルコニアを主成分とするもののように、電気的に非伝導性であり、装飾物は、本体とガルバニ堆積物との間に実質的に５０ｎｍの電気的に伝導性の層をさらに有する。
【０００７】
さらに、本発明は、時計の外側部分の一部に関し、または、より一般的には、時計または宝飾品に関し、本発明が、任意の前の変形例による少なくとも１つの素子を有することを特徴とする。
【０００８】
最後に、本発明は、以下のステップを含む素子を製造する方法に関し、その方法は、
ａ）本体を形成するステップと、
ｂ）本体の１つの表面における少なくとも１つの凹部をエッチングするステップであって、少なくとも１つの凹部の各々が装飾物のためのパターン空洞を形成する、ステップと、
ｃ）固定装置を形成するように、前記少なくとも１つの凹部と連通する、前記本体における少なくとも１つの貫通穴をエッチングするステップと、
ｄ）前記少なくとも１つの凹部を充填し、かつ前記少なくとも１つの穴を充填するように、金属材料をガルバニ堆積させるステップと、
ｅ）前記少なくとも１つの凹部と前記少なくとも１つの穴との中空部における堆積物のみを残すように、本体の表面から任意の堆積物を除去するステップと、を含む。
【０００９】
本発明によれば有利なことに、装飾物は素子内部深くに製造されており、それゆえに、前記装飾物が美観を修正せずに除去されることに対して装飾物の耐久性がより高くなる。
【００１０】
本発明の他の有利な特徴に従えば、
−  前記少なくとも１つの穴の直径は、前記素子に対して前記ガルバニ堆積物を保持するように、直径が前記少なくとも１つの凹部から遠ざかるにつれて、フレア状に徐々に広がる。
−  ステップｄ）において、金属堆積物は、前記少なくとも１つの穴を完全に充填する。
−  ステップｄ）において、金属堆積物は、前記少なくとも１つの穴の端部の肩部を覆うが、この端部は、本体に対して少なくとも１つの装飾物の任意移動を阻止するために、前記少なくとも１つの凹部と連通する端部とは対向している。
−  本体は、電気的に伝導性のセラミック材料から成る。
−  本体は電気的に非伝導性のセラミック材料から成り、かつ、ステップｃ）とステップｄ）との間に、この方法は、前記少なくとも１つの凹部と前記穴とを有する表面全体にわたって実質的に５０ｎｍの少なくとも１つの電気的に伝導性の層を堆積する、ステップｆ）をさらに有する。
−  ステップｆ）は、無電解メッキまたは物理蒸着によって達成される。
−  ステップａ）は、焼結により達成される。
−  ステップｂ）は、密着力を改善するように、８０μｍと２００μｍとの間で構成される深さで、レーザによって達成される。
−  ステップｃ）は、前記少なくとも１つの凹部を受け入れるように意図された表面と対向する表面からビームの方向を合わせることで、レーザによって達成される。
−  ステップｂ）とｃ）が逆になる。
−  少なくとも１つの凹部の各々は、ステップｄ）の実行を容易にするように、連続な少なくとも部分的に丸味のある表面を持っている。
【図面の簡単な説明】
【００１１】
他の特徴および利点は、添付された図面に関して、非制限的な例証として与えられる、次の記述から明白に見えてくるであろう。
【図１】本発明に係る時計の図である。
【図２】本発明による、嵌め込まれる前のセラミック素子の上面図である。
【図３】本発明による製造方法の連続的ステップである。
【図４】本発明による製造方法の連続的ステップである。
【図５】本発明による製造方法の連続的ステップである。
【図６】本発明による製造方法の連続的ステップである。
【図７】本発明による製造方法の連続的ステップである。
【図８】本発明による製造方法の連続的ステップである。
【図９】本発明による方法の流れ図である。
【図１０】本発明による固定装置の代替的実施形態である。
【図１１】本発明による固定装置の代替的実施形態である。
【発明を実施するための形態】
【００１２】
図１に示された例は、少なくとも１つの嵌め込み素子１０を有する時計を示し、この時計は符号１として参照される。各嵌め込み素子１０は、磨耗に対して非常に耐性が高い一部分を形成することが意図されており、この素子１０は少なくとも１つの金属装飾物１３であり、この装飾物の見栄えは、特にコントラストの点が重要視される。
【００１３】
本発明による嵌め込み素子１０は、時計１の外側部分の全てまたは一部分のいずれかを形成してもよい。したがって、それは、ケース２、腕輪３、ベゼル４、文字盤５、クリスタルガラス６、押しボタン７および／またはクラウン８の全てまたは一部分を形成し得る。以下の説明から明らかなように、本発明は、嵌め込み装飾物１３を含み、ベゼル４の目盛線を形成するリング１０に関しても適用される。例えば、ブリッジおよび／またはプレートおよび／または振動おもりのような時計ムーブメントのための嵌め込み素子１０を形成することもまた可能である。
【００１４】
図１、図２および図８に例示されるように、嵌め込み素子（セラミック）１０は、装飾物１３のためのパターン空洞を形成する少なくとも１つの凹部１２を有する本体１１で示される。図１は、本発明によって有利なことに、各装飾物１３が、例えば幾何学的図形または英数字文字のような、任意の形をとってもよいことを示す。本発明によれば、各凹部１２は、金属材料によって形成されたガルバニ堆積物１６で完全に充填される。このようにすることにより、本体１１の各装飾物１３を保護することができる。
【００１５】
好ましい実施形態によれば、本体１１は、サーメットのような電気的に伝導性の材料から成る。サーメットは、セラミックと金属の混合物によって形成された材料である。それは、本体１１の全てまたは一部分を形成するために、例えば、ＴｉＣ、ＳｉＮまたはＺｒＣを含んでもよい。
【００１６】
しかしながら、第２変形例によれば、本体１１はまた、電気的に伝導性ではない材料から成ってもよい。その場合には、装飾物１３は、本体１１とガルバニ堆積物１６との間に、実質的に５０ｎｍの少なくとも１つの電気的に伝導性の層１５をさらに有する。本体１１は、その際には、機械的特性、研磨能力のために、および、程度としてはより少ないが、広い色彩の範囲を提供する性能のために使用される、例えばジルコニアを主成分としたセラミックで形成するとよい。
【００１７】
したがって、本発明によれば、本体１１が電気的に伝導性のまたは非伝導性の材料から形成されてもよいことは明らかである。結果的に、本体１１は種々様々な材料から入手可能である。
【００１８】
本体１１に対する装飾物１３の密着性を改善するために、好ましくは深さ８０μｍ乃至２００μｍの凹部１２を形成する。
【００１９】
そのうえ、ガルバニ堆積物の密着性の目的のために、好ましくは各凹部１２は、連続な少なくとも部分的に丸味のある表面を持ち、すなわち、その内側表面は、いかなるエッジも含まない。
【００２０】
最後に、嵌め込み素子１０は、前記素子１０に対して前記少なくとも１つの装飾物１３の固定を改善するために、前記少なくとも１つの凹部１２と連通する前記少なくとも１つの金属装飾物１３を確実に固定するための装置さらに含む。好ましくは、固定装置は前記素子１０を貫通する少なくとも１つの穴１４を含み、この穴は、前記素子との接触の表面を増加させるために、前記ガルバニ堆積物１６によって、および、必要に応じて、前記少なくとも１つの電気的に伝導性の層１５によって、少なくとも部分的に充填されている。
【００２１】
図８に示された例において、穴１４の直径は、少なくとも１つの凹部１２から遠ざかるにつれて、フレア状に徐々に広がることもまた分かるが、これは、前記素子１０に対して前記ガルバニ堆積物１６および、必要に応じて、前記少なくとも１つの電気的に伝導性の層１５を保持するためである。確かに、穴１４が実質的に円錐状である場合には、凹部１２の中に開いている穴１４の直径は、穴１４の残りの部分よりも小さいので、装飾物１３は、もはや除去することができない。
【００２２】
図１０および図１１で見られる固定装置の代替例によれば、ガルバニ堆積物１６はまた、素子の本体１８、１８’との接触の表面を最大にするために、前記少なくとも１つの穴１４を完全に充填してもよい。これら２つの代替例は可能であるが、それは、本体１８、１８’の厚さが、例えば時計文字盤５のように、凹部１２の深さの４倍に実質的に等しいまたは４倍未満の場合である。
【００２３】
図１０に例示された第１代替例によれば、本体１８は、少なくとも１つの穴と連通する少なくとも１つの凹部１２を含むが、この穴は、少なくとも１つの凹部１２を受け入れるように意図された表面Ｆと対向する表面Ｐの上に開いている。本体１８が両側で中空であることは、したがって、明白である。そのうえ、好ましくは、ガルバニ堆積物１６は、前記少なくとも１つの穴１４の端部の肩部１９を覆うが、この端部は、本体１８に対して前記少なくとも１つの装飾物１３の任意移動を阻止するために、前記少なくとも１つの凹部と連通する端部と対向する。ガルバニ堆積物１６が、前記対向表面Ｐに対して突出することは、したがって、明白である。
【００２４】
図１１に例示された第２代替例によれば、本体１８’は、少なくとも１つの穴１４と連通する少なくとも１つの凹部１２を含み、この穴は、前記少なくとも１つの凹部１２を受け入れるように意図された表面Ｆと対向する表面Ｐにおける凹部２０の上に開いている。本体１８’が、両側で中空となっていることは、したがって、明白である。そのうえ、好ましくは、ガルバニ堆積物１６は、前記少なくとも１つの穴１４の端部の肩部１９を覆うが、この端部は、本体１８’に対して前記少なくとも１つの装飾物１３の任意移動を阻止するために、前記少なくとも１つの凹部１２と連通する端部と対向している。ガルバニ堆積物１６が、凹部２０においてのみ留まるように、すなわち、前記対向表面Ｐに対して突出しないように意図されていることは、したがって、明白である。
【００２５】
任意選択によって、本体１１上に今後来る装飾物１３の密着力を改善することを意図した層を用いることは可能である。確かに、凹部１２の底部の、および固定装置のミクロ粗さは密着力に寄与するが、例えば実質的に５０ｎｍの層が、ガルバニ堆積物１６および、必要に応じて、電気的に伝導性の層１５と、本体１１、１８、１８’との間に堆積されてもよい。中間層のために使用される堆積の方法に依存して、例えば、Ｃｒ、Ｃｒ2Ｎ、ＴｉＮ、ＴｉＷ、Ｎｉ、ＮｉＰ、Ｃｕ、ＴｉまたはＺｒのような、いくつかのタイプの材料が想い描かれてもよい。
【００２６】
ガルバニ堆積物１６および、必要に応じて、前記少なくとも１つの電気的に伝導性の層１５がまた、広い種類の材料から形成されてもよい。好ましくは第２変形例のために、電気的に伝導性の層１５は、その密着特性のために、および、電鋳のために必要である、その高いレベルの導電性のために選択される。
【００２７】
さらに、本発明によれば、各装飾物１３の視覚的表現は、主にガルバニ堆積物１６の色によって得られる。結果的に、ガルバニ堆積物１６のために使用される材料は、好ましくは色によって、より一般的には、その美学的外観によって左右されるであろう。それゆえに、金属ガルバニ堆積物１６および、付随的に、層１５は、金および／または銅および／または銀および／またはインジウムおよび／または白金および／またはパラジウムおよび／またはニッケルを含む。
【００２８】
例として、装飾物１３に対して、本体１１に光沢外観およびサテン外観を与えることによって、複合の視覚的表現を得ることは、可能である。さらに、装飾物１３は、同質外観を提示するために同じ金属で形成されてもよく、または、例えば図１の場合に、指標用に１つの色および英数字文字用に別の色というように、２つの装飾物の間で異なった色を提供するために、いくつかの異なった金属で形成されてもよい。
【００２９】
色を一様にするために、装飾物１３を、周りの本体１１、１８、１８’と同じ材料で形成することを想い描くことも、また可能である。したがって、図１の実施形態において、ベゼル４の装飾物１３をケース２、腕輪３、ベゼル４の残りの部分、文字盤５、押しボタン７および／またはクラウン８と同じ材料とすることが可能であろう。
【００３０】
本発明によれば、任意選択によって、嵌め込み素子１０はまた、装飾物１３を経時変化から保護するために、任意選択的な、実質的に透明な層を設けてもよい。この層は、ガルバニ堆積物１６および、必要に応じて、前記少なくとも１つの電気的に伝導性の層１５を変色から保護するために、例えば窒化ケイ素を含んでもよく、これは、特にそれらが主に、銀を主成分とする場合である。
【００３１】
嵌め込み素子１０を製造する製造工程２１は、電気的に非伝導性のセラミック本体１１の例について図２〜図９を用いて説明する。もちろん、上で説明したように、本体１１は、電気的に非伝導性のセラミック以外の材料から製造されてもよい。
【００３２】
図９は、嵌め込み素子の製造工程２１の構成ステップを示す。第１ステップ２２では、例えばジルコニアの本体１１を形成することにある。図３から図４への変化によって部分的に示されるように、ステップ２２の最終的な本体１１は、好ましくは焼結、すなわち、射出工程によって予め形作られた未焼成の本体１７からの焼結によって得られる。ステップ２２の終わりでは、図４で見られる本体１１は、その最終的な寸法を持っている。
【００３３】
図９に例示されるように、製造工程２１は、セラミック本体１１の１つの表面Ｆにおける少なくとも１つの盲の凹部１２をエッチングするための、第２ステップ２３を有し、図２および図５に見られるように、凹部１２は、今後取付けられる装飾物１３のためのパターン空洞を形成する。好ましくは、各凹部１２は、８０μｍと２００μｍとの間で構成される深さＰを持つ。そのうえ、好ましくは、各凹部１２は、以下で説明される電鋳ステップの実行を容易にするために、連続な、少なくとも部分的に丸みを帯びた表面を持つ。ステップ２３は、好ましくは、高度に精確なエッチングを得るために、レーザを用いた破壊的放射を行うステップである。
【００３４】
図９に例示されるように、製造工程２１は、固定装置を形成するように、各凹部１２と連通する少なくとも１つの穴１４をエッチングするための第３ステップ２４を続ける。図２および図６に見られるように、各凹部１２の形および長さに依存して、１つまたはいくつかの穴１４は、各凹部のために作られる。ステップ２４は、好ましくは、高度に精確なエッチングを得るために、レーザを用いた破壊的放射を行う。
【００３５】
本発明によれば、各穴１４は素子１０の本体１１を通り抜け、その結果、各穴は、前記素子との接触の表面を増加させるために、ステップ２６の間に金属材料１６によって、および、必要に応じて、ステップ２５および２５’の間に前記少なくとも１つの電気的に伝導性の層１５によって、少なくとも部分的に充填され得る。確かに、電解質が凹部１２の「前」と「後ろ」をこのように流れることができ、すなわち、電鋳ステップ２６における任意の時間で、各凹部１２および各穴１４に電解質が堆積され得ることは明白である。
【００３６】
最後に、図６に見られるように、各穴１４の直径は、前記少なくとも１つの凹部１２から遠ざかるにつれて、フレア状に徐々に広がるが、それは、素子１０に対して、今後来る金属材料１６および、必要に応じて、前記少なくとも１つの電気的に伝導性の層１５を阻止するためでる。確かに、上で説明したように、各穴１４が実質的に円錐状である場合には、凹部１２の中に開いている穴１４の直径は、穴１４の残りの部分よりも小さいので、装飾物１３は、もはや除去することができない。好ましくは、各穴１４は、このように凹部１２の底部で実質的に１００μｍに等しい直径を持ち、本体１１と対向する表面Ｐの上では実質的に１２０μｍに等しいまたはそれ以上の直径を有する。
【００３７】
好ましくは、本発明によれば有利なことに、ステップ２４は、対向表面Ｐからレーザ・ビームの方向を合わせることによって達成されるが、それによって、前記少なくとも１つの穴１４は、円錐の方法で（この方法では、最大直径が対向表面Ｐとの接合箇所にある）、直ちに形成される。
【００３８】
第１実施形態では、図９の太線で囲まれたステップ２４は、製造工程２１のステップ２５’を続けるが、ステップ２５’は、実質的に５０ｎｍの少なくとも１つの電気的に伝導性の層１５を、前記少なくとも１つの凹部１２と前記少なくとも１つの穴１４とを有する表面Ｆの全体にわたって堆積することにある。ステップ２５’は、例えば無電解メッキのような湿式法によって、または、例えば物理蒸着のような乾式法によって、達成されてもよい。第１実施形態では、ステップ２５’の後、製造工程２１はステップ２６を続ける。
【００３９】
結果的に、この層１５は、例えば、金および／または銅および／または銀および／またはインジウムおよび／または白金および／またはパラジウムおよび／またはニッケルから成ってもよい。
【００４０】
第２実施形態では、図９において中太線で示されるステップ２４の後には、製造工程２１のステップ２５が続くが、ステップ２５は、上で説明したように、中間層を堆積することにある。中間層は、その際、例えば物理蒸着のような乾式法を用いて作られるのが好ましい。第２実施形態では、このステップ２５の後、製造工程２１は、ステップ２６へと進む前に第１実施形態のステップ２５’を続ける、または直ちにステップ２６を続けるかのいずれかである。
【００４１】
最後に、第３実施形態では、図９において単一線で見られるが、ステップ２４の後には、直ちにステップ２６が続く。この実施形態は、好ましくは本体用の材料として電気的に伝導性のセラミックを用いる第１変形例と関係する。
【００４２】
ステップ２６は、本体１１の表面Ｆからの金属材料１６のガルバニ堆積物および、必要に応じて、伝導性の層１５から成り、それによって、図７に見られるように、各凹部１２を完全に充填し、かつ、各穴１４を少なくとも部分的に充填する。さらに、図１０および図１１の固定装置の２つの代替例において説明されたように、ステップ２６では、金属堆積物１６は、前記少なくとも１つの穴１４を完全に充填する。最後に、この同じステップ２６では、金属堆積物１６は、少なくとも１つの穴１４の端部の肩部１９を覆うが、この端部は、本体１８、１８’に対する少なくとも１つの装飾物１３の任意移動を阻止するように、前記少なくとも１つの凹部１２と連通する端部と対向する。
【００４３】
好ましくは、この充填を容易にするために、電解質の再生が、凹部１２、穴１４および、必要に応じて、凹部２０における撹拌によって、すなわち、ガルバニ浴槽流体の強制変位を実行することによって強制的に行われ、それによって、凹部１２、穴１４および、必要に応じて、凹部２０を充填することにおいて、いかなる問題も生じない。
【００４４】
上で説明されたように、色またはより一般的には望ましい視覚的表現を得るために、ステップ２６で堆積された金属材料は、金および／または銅および／または銀および／またはインジウムおよび／または白金および／またはパラジウムおよび／またはニッケルであるとよい。
【００４５】
最後に、第６ステップ２７において、任意の堆積物１６の、および、必要に応じて、本体１１、１８、１８’の表面Ｆからの堆積物１５を除去する。その結果、図８、図１０および図１１に見られるように、堆積物は、各凹部１２および穴１４においてのみ残される。嵌め込み素子１０はこのように終了し、最終部品の組み立てだけが必要になる。このステップ２７は、任意の残材を除去するための研削またはラッピング、これに次ぐ研磨のような通常の表面仕上げ方法によって得られる。
【００４６】
本発明による製造工程２１はまた、装飾物１３を経時変化から保護するように、実質的に透明な層を堆積するための任意選択的な最終ステップを持ってもよい。この層は、例えば、金属材料１６を、および、必要に応じて、少なくとも１つの電気的に伝導性の層１５を変色から保護するために、特にこの層が主に銀を主成分としたものから形成される場合に、窒化ケイ素を含んでいるとよい。
【００４７】
もちろん、この本発明は、図示された例に限定されず、しかし、当事者にとっては見えてくるであろう、様々な変形例および変更例を可能とする。特に、本発明による嵌め込み素子１０の適用は、決して時計１に限定されるものではない。したがって、嵌め込み素子１０は、例として、宝飾品または食卓用器具にさえも適用され得る。
【００４８】
そのうえ、ステップ２３における凹部１２の形成はまた、本発明の利点を失うことなく、ステップ２４における穴１４の形成と交換され得る。精確さおよび不良率が許容されれば、ステップ２３および／またはステップ２４におけるレーザ・エッチングを別のタイプのエッチングと置き換えることも可能である。
【００４９】
最後に、ステップ２５またはステップ２５’は無電解メッキまたは物理蒸着に限定されず、しかし、例えば化学蒸着析出、原子層エピタキシーまたはイオン衝撃によって代替的に達成可能であることは注目すべきである。
【図１】
2013167628.tif 000003
【図２】
2013167628.tif 000004
【図３】
2013167628.tif 000005
【図４】
2013167628.tif 000006
【図５】
2013167628.tif 000007
【図６】
2013167628.tif 000008
【図７】
2013167628.tif 000009
【図８】
2013167628.tif 000010
【図９】
2013167628.tif 000011
【図１０】
2013167628.tif 000012
【図１１】
2013167628.tif 000013